ポリマーと微粒状無機固体とから構成されている粒子複合化粒子の水性分散液の貯蔵安定性を改善する方法であって、その水性分散媒体に、水性媒体中に分散された複合化粒子複合化粒子分散液の製造中又は製造後に、一般式[式中、R1~R3は、C1~C10-アルコキシ、非置換又は置換されたC1~C30-アルキル、非置換又は置換されたC5~C15-シクロアルキル、非置換又は置換されたC6~C10-アリール、非置換又は置換されたC7~C12-アラルキルを表し、R4は、を表し、Φは、非置換又は置換されたC1~C30-アルキレン、非置換又は置換されたC5~C15-シクロアルキレン、非置換又は置換されたC6~C10-アリーレン、非置換又は置換されたC7~C12-アラルキレンを表し、Xは、酸素、NR7又はCR8R9を表し、R5~R9は、水素、C1~C4-アルキルを表し、nは、0~5の整数を表し、yは、0~5の整数を表し、その際に基R1~R3のうち少なくとも1種は、C1~C10-アルコキシを表す]で示される有機シラン化合物Iを添加することを特徴とする、ポリマーと微粒状無機固体とから構成されている粒子複合化粒子の水性分散液の貯蔵安定性を改善する方法。前記シラン化合物Iを、前記複合化粒子の水性分散液の水性分散媒体に、その水性分散液の製造後に添加する、請求項1記載の方法。前記シラン化合物Iを含有する複合化粒子の水性分散液が、7以上11以下のpH値を有する、請求項1又は2記載の方法。前記シラン化合物I中で、R1及びR2がメトキシ又はエトキシを表し、R3がメトキシ、エトキシ、メチル又はエチルを表し、Φがエチレン、n-プロピレン又はn-ブチレンを表し、Xが酸素を表し、R5及びR6が水素を表し、かつyが1の数を表す、請求項1から3までのいずれか1項記載の方法。前記シラン化合物Iの量が、前記複合化粒子の水性分散液の全量を基準として、0.01~10質量である、請求項1から4までのいずれか1項記載の方法。前記複合化粒子の水性分散液を、少なくとも1種のエチレン系不飽和モノマーを水性媒体中に分散分布させ、かつ少なくとも1種のラジカル重合開始剤を用いて、少なくとも1種の分散分布された微粒状無機固体及び少なくとも1種の分散剤の存在下でラジカル水性乳化重合の方法により重合させる方法によって製造し、その際にa前記無機固体少なくとも1種の安定な水性分散液を使用し、前記分散液は、前記無機固体少なくとも1種の水性分散液を基準として1質量以上の初期固体濃度で、その製造1時間後になお、当初に分散された固体の90質量超を分散された形で含有し、かつその分散された固体粒子が、100nm以下の質量平均直径を有し、b前記無機固体少なくとも1種の分散された固体粒子が、標準塩化カリウム水溶液中で、前記分散剤の添加の開始前の前記水性分散媒体のpH値に相当するpH値で、ゼロとは異なる電気泳動移動度を示し、c前記水性固体粒子分散液を、少なくとも1種の前記エチレン系不飽和モノマーの添加の開始前に、少なくとも1種のアニオン分散剤、カチオン分散剤及び非イオン分散剤と混合し、dその後、少なくとも1種の前記モノマーの全量のうち0.01~30質量を前記水性固体粒子分散液に添加し、少なくとも90の転化率まで重合させ、かつeそれに引き続き、少なくとも1種の前記モノマーの残量を、重合条件下でその消費に応じて連続的に添加する、請求項1から5までのいずれか1項記載の方法。前記複合化粒子の水性分散液を、少なくとも1種の前記エチレン系不飽和モノマーを水性媒体中で分散分布させ、かつ少なくとも1種のラジカル重合開始剤を用いて、少なくとも1種の分散分布された微粒状無機固体及び少なくとも1種の分散助剤の存在下で、ラジカル水性乳化重合の方法により重合させる方法によって製造し、その際にaエチレン系不飽和モノマーの全量全モノマー量を基準として、100nm以下の平均粒度を有する無機固体1~1000質量及びラジカル重合開始剤0.05~2質量を使用し、b前記無機固体の少なくとも部分量を、水性重合媒体中へ水性固体分散液の形で装入し、それに引き続きc得られた水性固体分散液に、全モノマー量のうち全部で0.01質量以上20質量以下及びラジカル重合開始剤の全量のうち60質量以上を計量供給し、かつ計量供給されたエチレン系不飽和モノマーを、重合条件下で80質量以上のモノマー転化率まで重合させ、それに引き続き、得られた重合混合物にd前記無機固体の場合により残っている残量、前記ラジカル重合開始剤の場合により残っている残量及び前記エチレン系不飽和モノマーの残っている残量を重合条件下で計量供給し、かつ90質量以上のモノマー転化率まで重合させる、請求項1から5までのいずれか1項記載の方法。前記微粒状無機固体が含ケイ素化合物である、請求項1から7までのいずれか1項記載の方法。前記微粒状無機固体が、熱分解シリカ及び/又はコロイドシリカ、二酸化ケイ素ゾル及び/又は層状ケイ酸塩である、請求項8記載の方法。前記シラン化合物Iが、3-グリシジルオキシプロピルトリメトキシシラン及び/又は3-グリシジルオキシプロピルメチルジエトキシシランである、請求項1から9までのいずれか1項記載の方法。請求項1から10までのいずれか1項記載の方法により得られる、複合化粒子の水性分散液。請求項11記載の複合化粒子の水性分散液を含有する、水性配合物。複合化粒子の水性分散液の貯蔵安定性を改善するための、シラン化合物Iの使用。複合化粒子の水性分散液を含有する水性配合物の貯蔵安定性を改善するための、シラン化合物Iの使用。複合化粒子の水性分散液を含有する水性配合物の貯蔵安定性を改善する方法であって、前記水性配合物媒体に、前記複合化粒子の水性分散液の添加前、添加中又は添加後に、シラン化合物Iを添加することを特徴とする、複合化粒子の水性分散液を含有する水性配合物の貯蔵安定性を改善する方法。